열처리 공정 ( S 5 ) 은 주조 공정 ( S 4 ) 에서 수득 된 주괴 를 열처리 ( 균질 화 열처리 ) 하 는 공정 이 다 . 열처리 는 통상 적 방법 에 따라서 실시 한다 . 즉 , 알루미늄 합금 이 5000 계의 Al - Mg 계 합금 ( 제 5 발명 ) , 3000 계의 Al - Mn 계 합금 ( 제 6 발명 ) 및 6000 계의 Al - Mg - Si 계 합금 ( 제 7 발명 ) 인 경우 에 는 , 열처리 는 200 ℃ 이상 400 ℃ 미만 의 온도 에서 1 시간 이상 유지 하 여 실시 한다 . 알루미늄 합금 이 7000 계의 Al - Zn - Mg 계 합금 ( 제 8 발명 ) 인 경우 에 는 , 열처리 는 200 ℃ 이상 350 ℃ 미만 의 온도 에서 1 시간 이상 유지 하 여 실시 한다 .